(57)【要約】【課題】  容易に製造できる糸を用いて、高強度を備え、耐光性に優れるとともに、皮膚刺激性が小さい強化織物を提供すること。【解決手段】  強化織物１０を、外部層１１、中間層１２および内部層１３で構成した。外部層１１は、綿からなる外部たて糸１１ａと外部よこ糸１１ｂとを交錯させて構成し、中間層１２は、アラミド繊維からなる中間たて糸１２ａと中間よこ糸１２ｂとを交錯させて構成し、内部層１３は、綿からなる内部たて糸１３ａと内部よこ糸１３ｂとを交錯させて構成した。そして、外部接結糸１４ａを、中間よこ糸１２ｂと外部よこ糸１１ｂに交錯させて中間層１２と外部層１１とを結合し、内部接結糸１４ｂを、中間よこ糸１２ｂと内部よこ糸１３ｂに交錯させて中間層１２と内部層１３とを結合した。【選択図】  図２
2005154974.tif 000002
【特許請求の範囲】
【請求項１】
剛直性高分子繊維からなる中間たて糸と中間よこ糸とを互いに浮沈させながら交錯させて形成された中間層と、遮光性を有する繊維からなる外部たて糸と外部よこ糸とを互いに浮沈させながら交錯させて形成された外部層と、皮膚刺激性が小さな繊維からなる内部たて糸と内部よこ糸とを互いに浮沈させながら交錯させて形成された内部層とを備え、
前記中間たて糸、前記外部たて糸および前記内部たて糸のうちの任意のたて糸を、前記中間よこ糸、前記外部よこ糸および前記内部よこ糸のうちの前記任意のたて糸と異なる層を形成するよこ糸に交錯させて、前記外部層、前記中間層および前記内部層を結合したことを特徴とする強化織物。
【請求項２】
前記中間層を構成する剛直高分子繊維が、アラミド繊維またはＰＢＯ繊維である請求項１に記載の強化織物。
【請求項３】
前記内部層を構成する繊維が、綿である請求項１または２に記載の強化繊維。
【請求項４】
前記中間層を構成する中間たて糸および中間よこ糸が、糸番手が３０sより太い単糸で構成され１インチ当たりに５〜４０本が配置されている請求項１ないし３のうちのいずれか一つに記載の強化織物。
【発明の詳細な説明】
【技術分野】
【０００１】
本発明は、引き裂き強度、耐摩耗性および耐熱性などが要求されるライダースーツ等の生地として用いられる強化織物に関する。
【背景技術】
【０００２】
従来から、モーターサイクリング等のアウトドアスポーツを行う場合には、高強度および耐磨耗性を有する強化織物や革等で構成された衣料が着用されている。このような衣料を構成する強化織物として、例えば、アラミド繊維等からなる機能性繊維を用いたものがある（例えば、特許文献１参照）。この強化織物は、芯部と、その芯部を覆う鞘部とからなる強化糸を織り込んで形成されており、芯部が高強度を有する機能性繊維で構成され、鞘部が耐光性を有する耐光性繊維で構成されている。このため、この強化織物は、耐光性に優れるとともに高強度を備えたものになっている。
【特許文献１】特開２０００−２３４２３６号公報
【発明の開示】
【０００３】
しかしながら、前述した強化織物では、鞘部で芯部を被覆した複雑な構造の強化糸を使用しているため、その製造が難しいという問題がある。また、このような強化織物を衣料に使用した場合には、皮膚を刺激して、肌触りが悪くなるという問題がある。
本発明は、前述した問題に対処するためになされたもので、その目的は、容易に製造できる糸を用いて、高強度を備え、耐光性に優れるとともに、皮膚刺激性が小さい強化織物を提供することである。
【０００４】
前述した目的を達成するため、本発明に係る強化織物の構成上の特徴は、剛直性高分子繊維からなる中間たて糸と中間よこ糸とを互いに浮沈させながら交錯させて形成された中間層と、遮光性を有する繊維からなる外部たて糸と外部よこ糸とを互いに浮沈させながら交錯させて形成された外部層と、皮膚刺激性が小さな繊維からなる内部たて糸と内部よこ糸とを互いに浮沈させながら交錯させて形成された内部層とを備え、中間たて糸、外部たて糸および内部たて糸のうちの任意のたて糸を、中間よこ糸、外部よこ糸および内部よこ糸のうちの任意のたて糸と異なる層を形成するよこ糸に交錯させて、外部層、中間層および内部層を結合したことにある。
【０００５】
このように本発明に係る強化織物は、引っ張り、引き裂きおよび磨耗等に対する高強度を備えた剛直性高分子繊維からなる中間層と、遮光性を有する繊維からなる外部層と、皮膚刺激性の小さな繊維からなる内部層とを備えた３層の織物で構成されている。したがって、この強化織物を、例えば、モーターサイクリングの際に使用するライダースーツに使用すると、中間層によって、ライダースーツに必要な、引張強度、引裂強度および耐磨耗性等の強度が確保される。
【０００６】
また、剛直性高分子繊維の中には、光に晒されることにより強度が劣化する性質を有しているものもあるが、この強化織物では、外部層が遮光性を有する繊維で構成されているため、中間層は外部層によって外部から遮蔽されて光から保護される。このため、内部層が光に晒されることによって強化織物が強度劣化することがなくなる。また、剛直性高分子繊維は、皮膚を刺激し易い性質も有しているが、この強化織物では、内部層が皮膚刺激性の小さな繊維で構成されているため、皮膚は、直接中間層に接触することなく肌触りのよい内部層によって保護される。
【０００７】
この結果、光に晒すことによって劣化することなく長期間にわたって高強度を維持でき、また、皮膚に違和感等を生じさせることのない、長寿命で着心地のよいライダースーツ等が得られる。中間層を構成する剛直性高分子繊維としては、アラミド繊維（全芳香族ポリアミド繊維）またはＰＢＯ（ポリパラフェニレンベンゾビスオキサゾール）繊維（ウーリー加工をしたＰＢＯ繊維を含む。）を用いることができ、これによって、良好な引裂強度等の強度を備えた強化織物を得ることができる。アラミド繊維を用いる場合には、パラ系のアラミド繊維とすることが好ましい。また、それ以外に、全芳香族ポリエステル繊維、ＰＢＴ（ポリブチレンテレフタレート）繊維、ＰＢＩ（ポリベンズイミダゾール）繊維などを用いることもできる。
【０００８】
内部層を構成する繊維としては、通常の衣料において、肌に触れる部分に使用される繊維であればよく、例えば、綿、ウール、ポリエステル、シルクおよびこれらの混紡糸等を使用することができる。これによって、皮膚を剛直性高分子繊維で構成される中間層から保護でき衣料として使用した場合、着心地がよくなる。さらに、外部層を構成する繊維としては、綿、ポリエステル等からなる遮光性や耐光性（光によって劣化しない性質）を有する繊維やアラミド繊維等からなる遮光性を有する繊維を用いることができる。
【０００９】
また、本発明に係る強化織物の他の構成上の特徴は、中間層を構成する中間たて糸および中間よこ糸が、糸番手が３０sより太い単糸で構成され１インチ当たりに５〜４０本が配置されていることにある。中間層を構成する中間たて糸および中間よこ糸をこのように構成することにより、高強度および耐磨耗性を要求される衣料等に適した強化織物を得ることができる。ここで、糸番手が示す数値は糸の太さを表しており、数値が大きくなるほど糸は細くなり、数値が小さくなるほど糸は太くなる。例えば、１ポンドの重量の単糸が２５２００ヤードの長さである場合に、糸番手は３０sとなる。
【００１０】
また、糸の中には、紡績機で紡出されたままの単糸と、撚糸機にかけて単糸を撚り合わせた双糸とがある。中間層を構成するたて糸およびよこ糸としては、単糸、双糸の双方を用いることができるが、双糸を用いることが好ましく、これによってより高強度の強化織物が得られる。また、中間層を構成する中間たて糸および中間よこ糸は、糸番手が３０sより太い単糸を１インチ当たりに５〜４０本配置することが好ましいが、より好ましくは、その糸を１インチ当たりに１５〜３５本配置することである。
【発明を実施するための最良の形態】
【００１１】
以下、本発明の一実施形態を図面を用いて説明する。図１および図２は同実施形態に係る強化織物１０を示している。この強化織物１０は、外部層１１、中間層１２および内部層１３の３層からなっており、主として、ライダースーツ等の高強度および耐磨耗性を要求される衣類に使用される。また、この強化織物１０の外部層１１は、一定間隔で並べられた複数の外部たて糸１１ａに直交し、その外部たて糸１１ａの表裏に対して交互に浮沈しながら複数の外部よこ糸１１ｂが順次織り込まれて構成されている。
【００１２】
この外部たて糸１１ａおよび外部よこ糸１１ｂは、ともに、糸番手が３０2sの綿からなる双糸で構成されており、外部たて糸１１ａは、外部層１１の１インチ当たりの幅に７０本が配置され、外部よこ糸１１ｂは、外部層１１の１インチ当たりの幅に６０本が配置されている。
【００１３】
中間層１２は、一定間隔で並べられた複数の中間たて糸１２ａに複数の中間よこ糸１２ｂを順次織り込んで構成されており、外部層１１と同様、中間よこ糸１２ｂは、中間たて糸１２ａに対して直交し、その中間たて糸１２ａの表裏に交互に浮沈している。この中間たて糸１２ａおよび中間よこ糸１２ｂは、ともに、糸番手が２０2sのアラミド繊維からなる双糸で構成されており、中間たて糸１２ａは、中間層１２の１インチ当たりの幅に２３本が配置され、中間よこ糸１２ｂは、中間層１２の１インチ当たりの幅に３０本が配置されている。
【００１４】
内部層１３は、一定間隔で並べられた複数の内部たて糸１３ａに複数の内部よこ糸１３ｂを順次織り込んで構成されており、内部よこ糸１３ｂは、内部たて糸１３ａに対して直交し、その内部たて糸１３ａの表裏に浮沈している。この内部たて糸１３ａおよび内部よこ糸１３ｂは、ともに、糸番手が３０2sの綿からなる双糸で構成されており、内部たて糸１３ａは、内部層１３の１インチ当たりの幅に２３本が配置され、内部よこ糸１３ｂは、内部層１３の１インチ当たりの幅に６０本が配置されている。
【００１５】
また、中間層１２の中間たて糸１２ａの中の所定の糸は、所定間隔を保って配置された外部接結糸１４ａと内部接結糸１４ｂとを構成している。すなわち、外部接結糸１４ａは、所定の外部よこ糸１１ｂと中間よこ糸１２ｂとに織り込まれて外部層１１と中間層１２とを結合し、内部接結糸１４ｂは、所定の中間よこ糸１２ｂと内部よこ糸１３ｂとに織り込まれて中間層１２と内部層１３とを結合している。この外部接結糸１４ａおよび内部接結糸１４ｂは、ともに中間たて糸１２ａと同様、糸番手が２０2sのアラミド繊維からなる糸で構成されている。
【００１６】
これらの外部たて糸１１ａ等の各糸は、それぞれ所定の糸材料を紡績機で紡出して単糸に形成したのちに、撚糸機によって双糸に形成することにより製造されている。そして、強化織物１０用の糸として製造された外部たて糸１１ａ等は、それぞれ染色処理によって所定の色に染められている。この場合、内部層１３を構成する内部たて糸１３ａおよび内部よこ糸１３ｂは、染色せずに元の材料の色を維持させた状態にしておいてもよい。そして、これらの外部たて糸１１ａ等の各糸を、製織装置を用いて製織することにより、強化織物１０が形成される。
【００１７】
この場合、外部たて糸１１ａを上段に配置し、外部接結糸１４ａおよび内部接結糸１４ｂを含む中間たて糸１２ａを中段に配置し、内部たて糸１３ａを下段に配置した三段に各たて糸を配置し、図２に示したように、外部よこ糸１１ｂ、中間よこ糸１２ｂおよび内部よこ糸１３ｂを順次織り込んでいく。これによって、強化織物１０が製織される。そして、得られた強化織物１０に、縫製等の各工程による処理を行って、例えば、ライダースーツが製造される。
【００１８】
このライダースーツは、引っ張られたり、物に擦り付けられたりするような過酷な環境の中で使用されるため、この強化織物１０をライダースーツ用の生地として使用する場合には、引張強度、引裂強度および磨耗強度等が要求される。このため、前述のようにして製造された強化織物１０に対して引張強度、引裂強度および磨耗強度に関する強度試験を行った。引張強度は、ＪＩＳＬ１０９６に基づいて行い、資料巾×つかみ間隔が、５ｃｍ×２０ｃｍの資料を、引張速度２０ｃｍ／分で引っ張った。その結果、資料のたて糸の長手方向の引張強さが、２４６０Ｎで、よこ糸の長手方向の引張強さが、３７０２Ｎであった。
【００１９】
引裂き強度は、ＪＩＳＬ１０９６Ａ−１法に基づいて行い、引張強度で用いた試料と同一の資料を、引張速度１０ｃｍ／分で引っ張った。その結果、資料のたて糸の長手方向の引裂き強さが、２７０Ｎで、よこ糸の長手方向の引裂強さが、３９７Ｎであった。また、磨耗強度は、ＪＩＳＬ１０９６Ａ−１法（ユニバーサル形法、平面）に基づいて行い、引張強度で用いた試料と同一の資料に対して、日研ＣＣ−４００−ＣＷの研磨紙を、４．４５Ｎの加重で繰り返し押圧した。その結果、磨耗強さは、１６１９回であった。すなわち、資料は１６１９回の押圧により破損した。
【００２０】
本発明に係る強化織物１０の試験結果と比較するために、市販の皮製のライダースーツ７点の強度を以下に示す。下記に示した試験結果は、前述した強度試験と同条件で行った強度試験によるものである。これらのライダースーツに使用された皮で作成した資料のたて方向の引裂強さは、それぞれ、２５Ｎ、５１Ｎ、４３Ｎ、２５Ｎ、４２．６Ｎ、３８Ｎ、５０Ｎで、よこ方向の引裂強さは、それぞれ３０Ｎ、３２Ｎ、３４Ｎ、２５Ｎ、３０Ｎ、５６Ｎ、４１Ｎである。この結果から、強化織物１０の引裂強度は、従来のライダースーツに使用された皮の引裂強度よりも大幅に向上していることが分かる。
【００２１】
また、ライダースーツの皮で作成した資料の磨耗強さは、それぞれ２９９４回、１３２５回、１０３３回、９９３回、２７００回、２０５７回、２１１４回である。この結果から、強化織物１０は、従来のライダースーツに使用された皮の略平均的な磨耗強度を備えていることが分かる。なお、ライダースーツに対しては、一般的に引張強度の測定は行われないため、この引張強さは考慮しなかった。このように、本実施形態に係る強化織物１０は、ライダースーツ用の織物として十分に使用することができ、ライダースーツと同程度の強度が要求される衣料等であればその衣料等に使用する生地として使用することができる。また、この強化織物１０は、略４００℃の耐熱性も備えている。
【００２２】
また、強化織物１０の外部層１１を構成して、中間層１２を外部から遮蔽する外部たて糸１１ａと外部よこ糸１１ｂとは、綿で構成されているため、耐光性を備えている。したがって、中間層１２が光に晒されて劣化することがなくなり、強化織物１０も耐光性を備えたものとなる。さらに、強化織物１０の内部層１３を構成する内部たて糸１３ａと内部よこ糸１３ｂも綿で構成されているため、強化織物１０を衣料に用いた場合、強化織物１０が使用者の皮膚を刺激して炎症を生じさせたりすることがなくなる。また、衣料の肌触りもよくなる。
【００２３】
このように、本実施形態に係る強化織物１０は、外部層１１、中間層１２および内部層１３の３層からなっており、中間層１２を、アラミド繊維からなる中間たて糸１２ａと中間よこ糸１２ｂとで構成することにより、強化織物１０に必要な各種の強度を生じさせている。そして、アラミド繊維が有する欠点を外部層１１および内部層１３で補っている。
【００２４】
すなわち、アラミド繊維は、紫外から可視光域の広い波長における光に晒されることによって強度低下を起こすが、外部層１１が、中間層１２を遮光することにより、強化織物１０は光による強度低下が防止される。また、アラミド繊維は、皮膚を刺激し易く直接肌に触れる衣料としては不向きな性質を有しているが、この強化織物１０では、内部層１３が綿からなる内部たて糸１３ａと内部よこ糸１３ｂとで構成されているため、皮膚への刺激が少なくなる。また、通気性も良くなる。これによって、皮膚に炎症等を生じさせず、肌触りのよい強化織物１０が得られ、実用的効果が大である。
【００２５】
また、本発明に係る強化織物は、前述した実施形態に限定するものでなく、適宜変更することができる。例えば、前述した実施形態では、中間層１２を構成する中間たて糸１２ａと中間よこ糸１２ｂとをアラミド繊維で構成しているが、これに代えて、ＰＢＯ繊維（登録商標ザイロン）を用いることができる。これによると、さらに大きな強度を備えた強化織物を得ることができる。また、それ以外に、全芳香族ポリエステル繊維、ＰＢＴ繊維、ＰＢＩ繊維などの剛直性高分子からなる繊維を用いることもできる。
【００２６】
また、外部層１１を構成する外部たて糸１１ａと外部よこ糸１１ｂとしては、綿の外、ポリエステル、ナイロン（登録商標）等からなる耐光性のある繊維や、アラミド繊維を用いることができる。外部層１１にアラミド繊維を用いる場合には、中間層１２は、アラミド繊維からなる外部層１１によって光から保護され、その強度を長期間にわたって維持することができる。また、内部層１３を構成する内部たて糸１３ａと内部よこ糸１３ｂとしては、綿の外、通常の衣料において使用されるウール、ポリエステル、シルク等の皮膚刺激性の小さな繊維であれば使用することができる。
【００２７】
さらに、前述した実施形態に係る強化織物１０では、外部接結糸１４ａ、内部接結糸１４ｂをアラミド繊維からなる中間たて糸１２ａで構成しているが、これを、外部たて糸１１ａおよび内部たて糸１３ａとし、それぞれ外部たて糸１１ａまたは内部たて糸１３ａと同じ繊維からなる糸で構成することもできる。また、外部たて糸１１ａを外部接結糸１４ａとして、内部よこ糸１３ｂに織り込んだり、内部たて糸１３ａを内部接結糸１４ｂとして、外部よこ糸１１ｂに織り込んだりすることもできる。
【００２８】
また、外部たて糸１１ａ等の各糸は、双糸に限らず単糸を用いることができ、各糸の糸番手や、１インチ当たりの配置数も適宜変更することができる。ただし、高強度、耐磨耗性、耐熱性を備えた強化織物１０を得るためには、中間層１２を構成する中間たて糸１２ａおよび中間よこ糸１２ｂが、糸番手が３０sより太い単糸で構成され１インチ当たりに５〜４０本が配置されていることが好ましい。さらに、好ましくは、中間たて糸１２ａおよび中間よこ糸１２ｂが、１インチ当たりに、それぞれ１５〜３５本配置されていることである。これによって、高強度および耐磨耗性を要求される衣料に適した強化織物を得ることができる。
【００２９】
また、外部層１１、中間層１２および内部層１３を構成する各たて糸とよこ糸との織り込み形状も、図２に示した形状に限らず、適宜変更が可能である。例えば、織り方も、平織り、綾織、朱子織、多重織等なんでもよい。さらに、前述した実施形態では、各糸を染色したのちに、製織しているが、染色によって縮むことのない糸を組み合わせたものであれば、製織後に染色することもできる。また、前述した実施形態では、強化織物１０をライダースーツに使用するとしているが、この発明に係る強化織物は、高強度、耐磨耗性、耐熱性等が要求される織物であれば何にでも利用することができる。
【図面の簡単な説明】
【００３０】
【図１】本発明の一実施形態による強化織物の一部を切り欠いた状態を示す斜視図である。
【図２】図１に示した強化織物の織り込み状態を示す断面図である。
【符号の説明】
【００３１】
１０…強化織物、１１…外部層、１１ａ…外部たて糸、１１ｂ…外部よこ糸、１２…中間層、１２ａ…中間たて糸、１２ｂ…中間よこ糸、１３…内部層、１３ａ…内部たて糸、１３ｂ…内部よこ糸、１４ａ…外部接結糸、１４ｂ…内部接結糸。
【図１】
2005154974.tif 000003
【図２】
2005154974.tif 000004